(57)【要約】  一般式：ＬｉｚＮｉ１−ｘ−ｙＣｏｘＭｙＯ２＋αで表されるリチウムニッケル複合酸化物の一次粒子、及び一次粒子が凝集した二次粒子を有し、  二次粒子の表面、及び内部の一次粒子の表面に、タングステン及びリチウムを含む化合物が配置された被覆含有リチウムニッケル複合酸化物粒子を複数個含む非水系電解質二次電池用正極活物質であって、  被覆含有リチウムニッケル複合酸化物粒子が含むリチウム以外の金属成分の原子数に対する、タングステンの原子数の割合の相対標準偏差が０．４以下である非水系電解質二次電池用正極活物質を提供する。【特許請求の範囲】
【請求項１】
一般式：ＬｉｚＮｉ１−ｘ−ｙＣｏｘＭｙＯ２＋α（ただし、０＜ｘ≦０．３５、０≦ｙ≦０．３５、０．９５≦ｚ≦１．２０、−０．２≦α≦０．２、ＭはＭｎ、Ｖ、Ｍｇ、Ｍｏ、Ｎｂ、Ｔｉ及びＡｌから選択される１種類以上の元素）で表されるリチウムニッケル複合酸化物の一次粒子、及び前記一次粒子が凝集した二次粒子を有し、
前記二次粒子の表面、及び内部の前記一次粒子の表面に、タングステン及びリチウムを含む化合物が配置された被覆含有リチウムニッケル複合酸化物粒子を複数個含む非水系電解質二次電池用正極活物質であって、
前記被覆含有リチウムニッケル複合酸化物粒子が含むリチウム以外の金属成分の原子数に対する、タングステンの原子数の割合の相対標準偏差が０．４以下である非水系電解質二次電池用正極活物質。
【請求項２】
前記被覆含有リチウムニッケル複合酸化物粒子が含む、リチウム以外の金属成分の原子数に対する、タングステンの原子数の割合が０．０１％以上３．０％以下である請求項１に記載の非水系電解質二次電池用正極活物質。
【請求項３】
一般式：ＬｉｚＮｉ１−ｘ−ｙＣｏｘＭｙＯ２＋α（ただし、０＜ｘ≦０．３５、０≦ｙ≦０．３５、０．９５≦ｚ≦１．２０、−０．２≦α≦０．２、ＭはＭｎ、Ｖ、Ｍｇ、Ｍｏ、Ｎｂ、Ｔｉ及びＡｌから選択される１種類以上の元素）で表されるリチウムニッケル複合酸化物の一次粒子、及び前記一次粒子が凝集した二次粒子、を有するリチウムニッケル複合酸化物粒子と、三酸化タングステンと、水とを混合してタングステン混合物を得る混合工程と、
前記タングステン混合物を熱処理する熱処理工程とを有し、
前記三酸化タングステンは、ＸＲＤパターンにおいて、ＷＯ２．９０の（２００）面のピーク強度ＩＷＯ２．９０と、ＷＯ３．００の（２００）面のピーク強度ＩＷＯ３．００との比である、ＩＷＯ２．９０／ＩＷＯ３．００が０．１５以下である非水系電解質二次電池用正極活物質の製造方法。
【請求項４】
前記三酸化タングステンは、累積１０％粒子径が１０μｍ以上、累積５０％粒子径が３０μｍ以上５５μｍ以下、累積９０％粒子径が１００μｍ以下である請求項３に記載の非水系電解質二次電池用正極活物質の製造方法。
【請求項５】
前記三酸化タングステンは、比表面積が０．５ｍ２／ｇ以上７．０ｍ２／ｇ以下である請求項３または４に記載の非水系電解質二次電池用正極活物質の製造方法。
【発明の詳細な説明】
【技術分野】
【０００１】
本発明は、非水系電解質二次電池用正極活物質、非水系電解質二次電池用正極活物質の製造方法に関する。
【背景技術】
【０００２】
近年、携帯電話やノート型パソコンなどの携帯電子機器の普及に伴い、高エネルギー密度を有する小型で軽量な二次電池に対する要求が高まっている。また、ハイブリッド自動車をはじめとする電気自動車用の電源として、高出力の二次電池の開発が強く望まれている。【０００３】
このような要求を満たす二次電池として、非水系電解質二次電池の一種であるリチウムイオン二次電池がある。リチウムイオン二次電池は、例えば負極、正極、電解液などで構成され、その負極および正極の材料として用いられる活物質には、リチウムを脱離および挿入することが可能な材料が使用される。【０００４】
このようなリチウムイオン二次電池については、現在、研究開発が盛んに行われている。その中でも、層状またはスピネル型のリチウム金属複合酸化物を正極材料に用いたリチウムイオン二次電池は、４Ｖ級の電圧が得られるため、高エネルギー密度を有する電池として実用化が進んでいる。【０００５】
これまでに提案されている主な正極活物質としては、層状系材料としてのコバルト酸リチウム（ＬｉＣｏＯ２）に代表されるリチウムコバルト複合酸化物、ニッケル酸リチウム（ＬｉＮｉＯ２）に代表されるリチウムニッケル複合酸化物、スピネル系材料としてのマンガン酸リチウム（ＬｉＭｎ２Ｏ４）に代表されるリチウムマンガン複合酸化物などを挙げることができる。【０００６】
このうち、リチウムニッケル複合酸化物は、サイクル特性が良く、低抵抗で高出力が得られる材料として注目されている。そして、近年では高容量化や、高出力化を目的として、リチウムニッケル複合酸化物粒子の表面に、タングステン及びリチウムを含む化合物を配置することが検討されている。【０００７】
例えば特許文献１には、一般式：ＬｉｚＮｉ１−ｘ−ｙＣｏｘＭｙＯ２（ただし、０．０３≦ｘ≦０．３５、０．０１≦ｙ≦０．３５、０．９５≦ｚ≦１．２０、ＭはＭｎ、Ｖ、Ｍｇ、Ｍｏ、Ｎｂ、Ｔｉ及びＡｌから選ばれる少なくとも１種の元素）で表される一次粒子および一次粒子が凝集した二次粒子からなるリチウムニッケル複合酸化物粒子から構成された非水系電解質二次電池用正極活物質であって、
前記リチウムニッケル複合酸化物粒子の二次粒子の表面及び内部の一次粒子表面にタングステンおよびリチウムを含む化合物を有し、
前記リチウムニッケル複合酸化物粒子の表面に存在するタングステンおよびリチウムを含む化合物以外のリチウム化合物に含有されるリチウム量が、正極活物質の全量に対して０．０５質量％以下で、前記リチウム化合物における炭酸リチウムに含まれるリチウム量が、正極活物質に対して０．０２質量％以下であることを特徴とする非水系電解質二次電池用正極活物質が開示されている。
【先行技術文献】
【特許文献】
【０００８】
【特許文献１】日本国特開２０１７−６３００３号公報
【発明の概要】
【発明が解決しようとする課題】
【０００９】
しかしながら、リチウムニッケル複合酸化物粒子の表面に、タングステン及びリチウムを含む化合物を配置した非水系電解質二次電池用正極活物質とした場合に、該非水系電解質二次電池用正極活物質を用いた二次電池において、電池特性にばらつきが生じ、さらには電池特性が低くなる場合があった。【００１０】
係る原因について、本発明の発明者らが検討を行ったところ、リチウムニッケル複合酸化物粒子の表面に配置したタングステン、及びリチウムを含む化合物の組成が粒子間でばらついている場合があることを見出した。【００１１】
そこで本発明の一側面では、表面にタングステン、及びリチウムを含有する化合物を有する被覆含有リチウムニッケル複合酸化物粒子を複数個有しており、粒子間でのタングステン含有量のばらつきを抑制した非水系電解質二次電池用正極活物質を提供することを目的とする。
【課題を解決するための手段】
【００１２】
上記課題を解決するため本発明の一態様によれば、
一般式：ＬｉｚＮｉ１−ｘ−ｙＣｏｘＭｙＯ２＋α（ただし、０＜ｘ≦０．３５、０≦ｙ≦０．３５、０．９５≦ｚ≦１．２０、−０．２≦α≦０．２、ＭはＭｎ、Ｖ、Ｍｇ、Ｍｏ、Ｎｂ、Ｔｉ及びＡｌから選択される１種類以上の元素）で表されるリチウムニッケル複合酸化物の一次粒子、及び前記一次粒子が凝集した二次粒子を有し、
前記二次粒子の表面、及び内部の前記一次粒子の表面に、タングステン及びリチウムを含む化合物が配置された被覆含有リチウムニッケル複合酸化物粒子を複数個含む非水系電解質二次電池用正極活物質であって、
前記被覆含有リチウムニッケル複合酸化物粒子が含むリチウム以外の金属成分の原子数に対する、タングステンの原子数の割合の相対標準偏差が０．４以下である非水系電解質二次電池用正極活物質を提供する。
【発明の効果】
【００１３】
本発明の一態様によれば、表面にタングステン、及びリチウムを含有する化合物を有する被覆含有リチウムニッケル複合酸化物粒子を複数個有しており、粒子間でのタングステン含有量のばらつきを抑制した非水系電解質二次電池用正極活物質を提供することができる。
【図面の簡単な説明】
【００１４】
【図１】実施例、比較例において作製したコイン型電池の断面構成の説明図。
【図２Ａ】インピーダンス評価の測定例。
【図２Ｂ】解析に使用した等価回路の概略説明図。
【発明を実施するための形態】
【００１５】
以下、本発明を実施するための形態について図面を参照して説明するが、本発明は、下記の実施形態に制限されることはなく、本発明の範囲を逸脱することなく、下記の実施形態に種々の変形および置換を加えることができる。
［非水系電解質二次電池用正極活物質］
本実施形態の非水系電解質二次電池用正極活物質の一構成例について以下に説明する。
【００１６】
本実施形態の非水系電解質二次電池用正極活物質（以下、単に「正極活物質」とも記載する）は、被覆含有リチウムニッケル複合酸化物粒子を複数個含むことができる。
【００１７】
被覆含有リチウムニッケル複合酸化物粒子は、一般式：ＬｉｚＮｉ１−ｘ−ｙＣｏｘＭｙＯ２＋α（ただし、０＜ｘ≦０．３５、０≦ｙ≦０．３５、０．９５≦ｚ≦１．２０、−０．２≦α≦０．２、ＭはＭｎ、Ｖ、Ｍｇ、Ｍｏ、Ｎｂ、Ｔｉ及びＡｌから選択される１種類以上の元素）で表されるリチウムニッケル複合酸化物の一次粒子、及び一次粒子が凝集した二次粒子を有し、二次粒子の表面、及び内部の一次粒子の表面に、タングステン及びリチウムを含む化合物が配置されている。
【００１８】
そして、被覆含有リチウムニッケル複合酸化物粒子が含むリチウム以外の金属成分の原子数に対する、タングステンの原子数の割合の相対標準偏差を０．４以下とすることができる。
【００１９】
本実施形態の正極活物質は、既述のように、被覆含有リチウムニッケル複合酸化物粒子を複数個含むことができる。すなわち、被覆含有リチウムニッケル複合酸化物粉末とすることができる。なお、本実施形態の正極活物質は、被覆含有リチウムニッケル複合酸化物粉末以外に、任意の成分を含むこともできるが、被覆含有リチウムニッケル複合酸化物粉末から構成することもできる。
【００２０】
被覆含有リチウムニッケル複合酸化物粒子は、一般式：ＬｉｚＮｉ１−ｘ−ｙＣｏｘＭｙＯ２＋α（ただし、０＜ｘ≦０．３５、０≦ｙ≦０．３５、０．９５≦ｚ≦１．２０、−０．２≦α≦０．２、ＭはＭｎ、Ｖ、Ｍｇ、Ｍｏ、Ｎｂ、Ｔｉ及びＡｌから選択される１種類以上の元素）で表されるリチウムニッケル複合酸化物の一次粒子、及び二次粒子を有することが好ましい。これは、被覆含有リチウムニッケル複合酸化物粒子中のリチウムニッケル複合酸化物が、係る組成を有することにより、高い充放電容量を得ることができるからである。
【００２１】
そして、上記被覆含有リチウムニッケル複合酸化物粒子は、リチウムニッケル複合酸化物の二次粒子の表面、及び内部の一次粒子の表面に、タングステン及びリチウムを含む化合物を有することができる。
【００２２】
このように、リチウムニッケル複合酸化物の二次粒子や、内部の一次粒子（以下、まとめて「リチウムニッケル複合酸化物の粒子」と記載する場合もある）の表面に、タングステン及びリチウムを含む化合物を配置した被覆含有リチウムニッケル複合酸化物とすることで、充放電容量を維持、向上させながら出力特性を向上させることができる。また、サイクル特性を向上させることができる。
【００２３】
通常、リチウムニッケル複合酸化物の粒子の表面が異種化合物により完全に被覆されると、リチウムイオンの移動（インターカレーション）が大きく制限されるため、リチウムニッケル複合酸化物が有する高容量という特性が低下するとも思われる。しかしながら、上述のように、タングステン及びリチウムを含む化合物の場合、リチウムイオン伝導性が高く、リチウムイオンの移動を促す効果がある。このため、リチウムニッケル複合酸化物の粒子の表面に、係る化合物を配置することで、電解液との界面でのリチウムの伝導パスを形成することができる。従って、リチウムニッケル複合酸化物の表面にタングステン及びリチウムを含む化合物を配置した被覆含有リチウムニッケル複合酸化物粒子や、被覆含有リチウムニッケル複合酸化物粒子含む正極活物質では、反応抵抗を低減して出力特性を向上させることができる。
【００２４】
このように正極活物質の反応抵抗を低減することで、電池内での電圧の損失を抑制し、出力電圧を高めることができるため、上述のように出力特性を向上させることができる。また、正極でのリチウムの移動が十分に行われるため、電池容量を向上させることができる。さらに、反応抵抗の低減により、充放電時における正極活物質等への負荷も低減することができ、サイクル特性を向上させることができる。
【００２５】
なお、タングステン及びリチウムを含む化合物の具体的な組成は特に限定されるものではなく、タングステン及びリチウムを含むものであればよいが、タングステンおよびリチウムがタングステン酸リチウムの形態となっていることが好ましい。具体的には例えば、Ｌｉ２ＷＯ４、Ｌｉ４ＷＯ５、Ｌｉ６ＷＯ６、Ｌｉ２Ｗ４Ｏ１３、Ｌｉ２Ｗ２Ｏ７、Ｌｉ６Ｗ２Ｏ９、Ｌｉ２Ｗ２Ｏ７、Ｌｉ２Ｗ５Ｏ１６、Ｌｉ９Ｗ１９Ｏ５５、Ｌｉ３Ｗ１０Ｏ３０、Ｌｉ１８Ｗ５Ｏ１５、またはこれらのいずれかの化合物の水和物から選択される１種類以上の形態であることが好ましい。
【００２６】
タングステン酸リチウムが形成されることで、リチウムイオン伝導性がさらに高まり、反応抵抗の低減効果がより大きなものとなるため好ましい。
【００２７】
タングステン及びリチウムを含む化合物は、上述のようにリチウムニッケル複合酸化物の二次粒子や、内部の一次粒子の表面に配置することができるが、完全に被覆されている必要はなく、これらの粒子の表面の少なくとも一部に配置されていれば足りる。
【００２８】
上述のように、リチウムニッケル複合酸化物粒子の二次粒子や、内部の一次粒子の表面に、タングステン及びリチウムを含む化合物を配置し、被覆含有リチウムニッケル複合酸化物粒子とすることで、正極活物質の反応抵抗を抑制し、出力特性を高めることができる。
【００２９】
しかし、被覆含有リチウムニッケル複合酸化物を有する正極活物質とした場合に、該正極活物質を用いた二次電池において、電池特性にばらつきを生じ、さらには電池特性が低くなる場合があった。すなわち、十分な出力特性を得られない場合があった。
【００３０】
係る原因について、本発明の発明者らが検討を行ったところ、被覆含有リチウムニッケル複合酸化物粒子の粒子間において、タングステン含有量がばらついている場合があることを見出した。
【００３１】
そこで、本実施形態の正極活物質においては、被覆含有リチウムニッケル複合酸化物粒子が含むリチウム以外の金属成分の原子数に対する、タングステンの原子数の割合の相対標準偏差は０．４以下であることが好ましい。
【００３２】
相対標準偏差は、変動係数ともいわれ、標準偏差を平均値で割った（除した）値となっている。このため、平均値の異なる、すなわちタングステンの添加量が異なる場合でも適用することができる。
【００３３】
相対標準偏差を算出する場合にはまず、本実施形態の正極活物質が有する複数個の被覆含有リチウムニッケル複合酸化物粒子について、それぞれリチウム以外の金属成分の原子数に対する、タングステンの原子数の割合を測定、算出する。
【００３４】
被覆含有リチウムニッケル複合酸化物粒子が含むリチウム以外の金属成分の原子数に対する、タングステンの原子数の割合は、例えば以下の式（１）により算出することができる。
【００３５】
ＮＷ／（ＮＮｉ＋ＮＣｏ＋ＮＭ＋ＮＷ）・・・（１）
上記式（１）内のＮＷは被覆含有リチウムニッケル複合酸化物粒子が含むタングステンの原子数を意味する。また、ＮＮｉ、ＮＣｏ、ＮＭは、それぞれ被覆含有リチウムニッケル複合酸化物粒子が含むニッケルの原子数、コバルトの原子数、Ｍの原子数を意味する。なお、Ｍは既述のようにＭｎ、Ｖ、Ｍｇ、Ｍｏ、Ｎｂ、Ｔｉ及びＡｌから選択される１種類以上の元素である。
【００３６】
被覆含有リチウムニッケル複合酸化物粒子について、上記式（１）中のタングステン等の原子数を測定する方法は特に限定されないが、例えばＥＤＳ（Ｅｎｅｒｇｙ  ｄｉｓｐｅｒｓｉｖｅ  Ｘ−ｒａｙ  ｓｐｅｃｔｒｏｍｅｔｒｙ：エネルギー分散型Ｘ線回折）等を用いることができる。また、測定する被覆含有リチウムニッケル複合酸化物の粒子の数も特に限定されないが、例えば５個以上１００個以下であることが好ましく、１０個以上２０個以下であることがより好ましい。
【００３７】
そして、得られた測定値から、リチウム以外の金属成分の原子数に対する、タングステンの原子数の割合の平均値、及び標準偏差を算出し、該平均値、及び標準偏差から相対標準偏差を求めることができる。
【００３８】
被覆含有リチウムニッケル複合酸化物粒子が含有するリチウム以外の金属成分の原子数に対する、タングステンの原子数の割合の相対標準偏差を０．４以下とすることで、被覆含有リチウムニッケル複合酸化物粒子を含む正極活物質を用いた二次電池の電池特性を安定して高めることができる。これは、該正極活物質に含まれる被覆含有リチウムニッケル複合酸化物粒子が、略均等にタングステン及びリチウムの化合物を含有している、すなわち被覆されていることを意味しており、正極活物質に含まれる被覆含有リチウムニッケル複合酸化物粒子の特性が均一になるためと考えられる。
【００３９】
係る相対標準偏差は、０．３５以下であることがより好ましい。
【００４０】
なお、相対標準偏差は０以上とすることができる。
【００４１】
本実施形態の正極活物質が有する被覆含有リチウムニッケル複合酸化物粒子が含むタングステンの量は特に限定されるものではない。ただし、被覆含有リチウムニッケル複合酸化物粒子が含むリチウム以外の金属成分の原子数に対する、タングステンの原子数の割合は、０．０１％以上３．０％以下であることが好ましく、０．０５％以上２．０％以下であることがより好ましい。特に０．０５％以上１．０％以下であることがさらに好ましい。
【００４２】
被覆含有リチウムニッケル複合酸化物粒子が含有するリチウム以外の金属成分の原子数に対する、タングステンの原子数の（百分率での）割合は、以下の式（２）により算出することができる。
【００４３】
ＮＷ／（ＮＮｉ＋ＮＣｏ＋ＮＭ＋ＮＷ）×１００・・・（２）
上記式（２）内のＮＷは被覆含有リチウムニッケル複合酸化物粒子が含有するタングステンの原子数を意味する。また、ＮＮｉ、ＮＣｏ、ＮＭは、それぞれ被覆含有リチウムニッケル複合酸化物粒子が含有するニッケルの原子数、コバルトの原子数、Ｍの原子数を意味する。なお、Ｍは既述のようにＭｎ、Ｖ、Ｍｇ、Ｍｏ、Ｎｂ、Ｔｉ及びＡｌから選択される１種類以上の元素である。
【００４４】
被覆含有リチウムニッケル複合酸化物粒子が含有するリチウム以外の金属成分の原子数に対する、タングステンの原子数の割合を、０．０１％以上とすることで、タングステン及びリチウムを含む化合物により、リチウムニッケル複合酸化物の二次粒子や内部の一次粒子の表面を十分に覆うことができる。このため、出力特性を特に高めることができるため好ましい。
【００４５】
また、被覆含有リチウムニッケル複合酸化物粒子が含有するリチウム以外の金属成分の原子数に対する、タングステンの原子数の割合を３．０％以下とすることで、タングステン及びリチウムを含む化合物による、被覆の程度が過度に多くなることを防ぐことができ好ましいからである。
［非水系電解質二次電池用正極活物質の製造方法］
次に、本実施形態の非水系電解質二次電池用正極活物質の製造方法の一構成例について説明する。
【００４６】
なお、本実施形態の非水系電解質二次電池用正極活物質の製造方法により既述の正極活物質を製造することができる。このため、既に説明した事項は一部省略する。
【００４７】
本実施形態の非水系電解質二次電池用正極活物質の製造方法（以下、単に「正極活物質の製造方法」とも記載する）は、以下の工程を有することができる。
【００４８】
リチウムニッケル複合酸化物粒子と、三酸化タングステンと、水とを混合してタングステン混合物を得る混合工程。  
タングステン混合物を熱処理する熱処理工程。  
なお、上記リチウムニッケル複合酸化物粒子は、一般式：ＬｉｚＮｉ１−ｘ−ｙＣｏｘＭｙＯ２＋α（ただし、０＜ｘ≦０．３５、０≦ｙ≦０．３５、０．９５≦ｚ≦１．２０、−０．２≦α≦０．２、ＭはＭｎ、Ｖ、Ｍｇ、Ｍｏ、Ｎｂ、Ｔｉ及びＡｌから選択される１種類以上の元素）で表されるリチウムニッケル複合酸化物の一次粒子、及び一次粒子が凝集した二次粒子を有することができる。
【００４９】
また、三酸化タングステンは、ＸＲＤパターンにおいて、ＷＯ２．９０の（２００）面のピーク強度ＩＷＯ２．９０と、ＷＯ３．００の（２００）面のピーク強度ＩＷＯ３．００との比である、ＩＷＯ２．９０／ＩＷＯ３．００が０．１５以下であることが好ましい。
【００５０】
各工程について、以下に説明する。
［混合工程］
混合工程では、リチウムニッケル複合酸化物粒子と、三酸化タングステンと、水とを混合して、水分を含んだリチウムニッケル複合酸化物粒子と三酸化タングステンとのタングステン混合物を得ることができる。
【００５１】
係るタングステン混合物を後述する熱処理工程で熱処理することで、リチウムニッケル複合酸化物の二次粒子や、内部の一次粒子の表面に存在する余剰リチウム等のリチウム化合物と、三酸化タングステンとを反応させることができる。このため、リチウムニッケル複合酸化物の二次粒子、及び内部の一次粒子の表面に、タングステン及びリチウムを含む化合物を配置することができる。
【００５２】
ここで、タングステン混合物における水分率、すなわち含有水分量は３．５質量％以上７．５質量％以下であることが好ましい。水分率を上記範囲に調整することにより、熱処理工程においても十分な量の水分を含有させて一次粒子表面にタングステン及びリチウムを含む化合物を十分に分散させるとともに、リチウムニッケル複合酸化物粒子からのリチウムの過剰な溶出を抑制することができる。これはタングステン混合物における水分率を３．５質量％以上とすることで、熱処理工程においてタングステン及びリチウムを含む化合物を、リチウムニッケル複合酸化物粒子の一次粒子等の表面により均一に分散させることができるからである。また、タングステン混合物における水分率を７．５質量％以下とすることで、リチウムニッケル複合酸化物からリチウムが過剰に溶出することを抑制でき、好ましいからである。
【００５３】
そして、本発明の発明者らの検討によれば、混合工程に供する三酸化タングステンが、ＸＲＤパターンにおいて、ＷＯ２．９０の（２００）面のピーク強度ＩＷＯ２．９０と、ＷＯ３．００の（２００）面のピーク強度ＩＷＯ３．００との比である、ＩＷＯ２．９０／ＩＷＯ３．００が０．１５以下であることが好ましい。
【００５４】
従来あまり検討されていなかったが、高純度の三酸化タングステンとして販売されている場合であっても、一部酸素が欠損しているＷＯ２．９０が含まれている場合がある。そして、本発明の発明者らの検討によると、ＷＯ２．９０はリチウム化合物との反応性が低く、未反応物として残留し易い。
【００５５】
一方、上述のようにＩＷＯ２．９０／ＩＷＯ３．００が０．１５以下の三酸化タングステンの場合、三酸化タングステン中のＷＯ２．９０の割合が抑制されているため、リチウムニッケル複合酸化物の二次粒子、及び内部の一次粒子の表面に、タングステン及びリチウムを含む化合物を均一に配置できる。このため、焼成後に得られる被覆含有リチウムニッケル複合酸化物粒子が含むリチウム以外の金属成分の原子数に対する、タングステンの原子数の割合の相対標準偏差を特に低くすることができるため好ましい。
【００５６】
三酸化タングステン中のＷＯ２．９０の含有量は、上述のように粉末Ｘ線回折測定により得られるＸＲＤパターンにおいて、ＷＯ２．９０の（２００）面のピーク強度ＩＷＯ２．９０と、ＷＯ３．００の（２００）面のピーク強度ＩＷＯ３．００との比である、ＩＷＯ２．９０／ＩＷＯ３．００により評価できる。そして、本発明の発明者らの検討によれば、ＩＷＯ２．９０／ＩＷＯ３．００を０．１５以下とすることで、ＷＯ２．９０を十分に抑制した三酸化タングステンとなる。
【００５７】
なお、ＩＷＯ２．９０／ＩＷＯ３．００が０．１５を超える場合には、該三酸化タングステンを、酸素気流下、撹拌等を行いながら熱処理を行うこと等で酸化処理を行い、ＷＯ２．９０の含有割合が抑制された三酸化タングステンとしてから混合工程に供することが好ましい。
【００５８】
三酸化タングステンのＩＷＯ２．９０／ＩＷＯ３．００は、０．１４以下であることがより好ましく、０．１２以下であることがさらに好ましく、０．１０以下であることが特に好ましい。
【００５９】
ＩＷＯ２．９０／ＩＷＯ３．００の下限値は特に限定されないが、例えば０以上とすることができる。
【００６０】
また、混合工程に供する三酸化タングステンは、累積１０％粒子径が１０μｍ以上、累積５０％粒子径が３０μｍ以上５５μｍ以下、累積９０％粒子径が１００μｍ以下であることが好ましい。
【００６１】
三酸化タングステンの微細な粒子の含有割合が過度に高い場合、粒子が凝集し、分散することが難しくなる。また、三酸化タングステンの粗大な粒子の含有割合が過度に高い場合、熱処理工程においてリチウム化合物との反応が進行しにくくなり、三酸化タングステンの一部が未反応物として残留する恐れがある。
【００６２】
一方、三酸化タングステンの累積１０％粒子径、累積５０％粒子径、及び累積９０％粒子径が上記範囲の場合、分散し易く、熱処理工程におけるリチウム化合物との反応性を十分に高くすることができる。このため、熱処理工程後、リチウムニッケル複合酸化物の二次粒子、及び内部の一次粒子の表面に、タングステン及びリチウムを含む化合物を特に均一に配置できる。その結果、被覆含有リチウムニッケル複合酸化物粒子が含むリチウム以外の金属成分の原子数に対する、タングステンの原子数の割合の相対標準偏差を特に低くすることができるため好ましい。
【００６３】
累積１０％粒子径の上限は特に限定されないが、例えば２５μｍ以下とすることができる。また、累積９０％粒子径の下限についても特に限定されないが、６０μｍ以上とすることができる。
【００６４】
累積１０％粒子径（Ｄ１０）は、レーザー回折・散乱法によって求めた粒度分布における体積積算値１０％での粒径を意味する。
【００６５】
累積５０％粒子径（Ｄ５０）は、レーザー回折・散乱法によって求めた粒度分布における体積積算値５０％での粒径を意味する。
【００６６】
また、累積９０％粒子径（Ｄ９０）は、レーザー回折・散乱法によって求めた粒度分布おける体積積算値９０％での粒径を意味する。
【００６７】
また、混合工程に供する三酸化タングステンは、比表面積が０．５ｍ２／ｇ以上７．０ｍ２／ｇ以下であることが好ましく、４．０ｍ２／ｇ以上６．５ｍ２／ｇ以下であることがより好ましい。
【００６８】
これは三酸化タングステンの比表面積が０．５ｍ２／ｇ以上の場合、熱処理工程において、リチウム化合物との反応性を十分に高くすることができる。このため、熱処理工程の後、リチウムニッケル複合酸化物の二次粒子、及び内部の一次粒子の表面に、タングステン及びリチウムを含む化合物を特に均一に配置できる。その結果、被覆含有リチウムニッケル複合酸化物粒子が含むリチウム以外の金属成分の原子数に対する、タングステンの原子数の割合の相対標準偏差を特に低くすることができるため好ましい。
【００６９】
また、三酸化タングステンの比表面積を７．０ｍ２／ｇ以下とすることで、三酸化タングステンの一部がＷＯ２．９０に変化することを抑制できると考えられ、好ましいからである。
【００７０】
三酸化タングステンの粒度分布や、比表面積の調整方法は特に限定されないが、例えば粉砕処理や、篩分けを行うことで調整、制御することができる。
【００７１】
なお、混合工程に供するリチウムニッケル複合酸化物粒子の製造方法は特に限定されるものではない。
【００７２】
例えば水酸化リチウムや、炭酸リチウム等のリチウム化合物と、ニッケル複合酸化物との原料混合物を、焼成することで製造することができる。
【００７３】
ニッケル複合酸化物については特に限定されるものではないが、原料混合物から製造するリチウムニッケル複合酸化物に対応した組成を有していることが好ましい。
【００７４】
ニッケル複合酸化物としては、具体的には例えば、一般式：Ｎｉ１−ｘ−ｙＣｏｘＭｙＯ１＋β（ただし、０＜ｘ≦０．３５、０≦ｙ≦０．３５、−０．２≦β≦０．２、ＭはＭｎ、Ｖ、Ｍｇ、Ｍｏ、Ｎｂ、Ｔｉ及びＡｌから選択される１種類以上の元素）で表されるニッケルコバルト複合酸化物等が挙げられる。
【００７５】
また、原料混合物を焼成する温度は特に限定されないが、例えば６００℃以上９５０℃以下であることが好ましく、７００℃以上９００℃以下であることがより好ましい。また、焼成雰囲気についても特に限定されないが、酸化性気体の雰囲気であることが好ましく、酸化性気体の気流下であることがより好ましい。酸化性気体としては、酸素を１８ｖｏｌ％以上１００ｖｏｌ％以下含む気体であることが好ましい。例えば空気（大気）や、酸素と不活性ガスとの混合気体、酸素等を用いることができる。
【００７６】
なお、原料混合物を焼成した直後は、リチウムニッケル複合酸化物粒子の表面に反応していない余剰のリチウム等が付着している場合があるため、水洗処理を行ってから、本混合工程に供することが好ましい。水洗工程では、純水に、得られたリチウムニッケル複合酸化物粒子を添加し、スラリー化にした後、ろ過等行い、液体を分離することで実施できる。
【００７７】
スラリー化する際、スラリーに含まれる水に対するリチウムニッケル複合酸化物粒子の濃度（量）は特に限定されないが、例えば７５０ｇ／Ｌ以上２０００ｇ／Ｌ以下となるように混合することが好ましく、１０００ｇ／Ｌ以上１５００ｇ／Ｌ以下となるように混合することがより好ましい。
【００７８】
これは、スラリーに含まれる水に対するリチウムニッケル複合酸化物粒子の濃度を７５０ｇ／Ｌ以上とすることで、リチウムニッケル複合酸化物粒子の表面に付着した余剰成分、例えば余剰リチウム等を適度に残留させることができ、水洗後にリチウムニッケル複合酸化物の二次粒子や、内部の一次粒子の表面に残留する余剰リチウム等のリチウム化合物と、三酸化タングステンとを反応させることができるからである。また、スラリーに含まれる水に対するリチウムニッケル複合酸化物粒子の濃度を２０００ｇ／Ｌ以下とすることで、スラリーの粘度が高くなることを抑制し、撹拌を容易に行えるからである。
【００７９】
なお、水洗工程で用いる水は特に限定されないが、電気伝導度が１０μＳ／ｃｍ未満の水であることが好ましく、１μＳ／ｃｍ以下の水であることがより好ましい。また、スラリーの温度が１０℃以上４０℃以下となるように水の温度を選択することが好ましい。
【００８０】
水洗時間については特に限定されないが、リチウムニッケル複合酸化物の粒子の表面に付着した余剰成分を適度に残しつつ、生産性も高める観点から、例えば５分間以上１時間以下であることが好ましい。なお、水洗の間、作製したスラリーを撹拌しておくことが好ましい。
【００８１】
ろ過をおこなう場合、フィルタープレス等を用いることができる。ろ過を行う際、例えばろ過物に含まれる水分量を調整することで、ろ過物に含まれる水を混合工程における原料の水として用いることもできる。
【００８２】
混合工程において、リチウムニッケル複合酸化物粒子と、三酸化タングステンとを混合する割合は特に限定されるものではない。ただし、熱処理工程後に得られる正極活物質において、被覆含有リチウムニッケル複合酸化物粒子が含むリチウム以外の金属成分の原子数に対する、タングステンの原子数の割合が所望の範囲となるように混合することが好ましい。
【００８３】
このため、例えばタングステン混合物に含まれるタングステンの原子数を、タングステン混合物に含まれるリチウム以外の金属成分の原子数の合計に対して、０．０１％以上３．０％以下となるように混合することが好ましい。特に、上記割合が０．０５％以上２．０％以下となるように混合することがより好ましく、０．０５％以上１．０％以下となるように混合することがさらに好ましい。
【００８４】
また、混合工程において、リチウムニッケル複合酸化物粒子と、三酸化タングステンと、水とを混合、混練する際の温度等は特に限定されない。具体的には例えば１０℃以上５０℃以下とすることが好ましく、２０℃以上５０℃以下とすることがより好ましい。
【００８５】
これは、混合する際の温度を５０℃以下とすることにより、タングステン混合物中の水分量の減少を抑制しながら、三酸化タングステン、および水をリチウムニッケル複合酸化物粒子中に均一に分散することができるからである。
【００８６】
一方、１０℃以上の温度で混合することにより、混合時に余剰のリチウム化合物を溶出させることを可能にするとともに、リチウムニッケル複合酸化物の一次粒子表面にタングステンをより均一に分散させることができ、好ましいからである。
【００８７】
混合工程において、リチウムニッケル複合酸化物粒子と、三酸化タングステンと、水とを混合する手段は特に限定されず、例えば、一般的な混合機を用いることができる。
【００８８】
混合機としては例えば、シェーカーミキサーやレーディゲミキサー、ジュリアミキサー、Ｖブレンダー等から選択された１種類以上を用いることができ、リチウムニッケル複合酸化物粒子の形骸が破壊されない程度に十分に混合することが好ましい。
［熱処理工程］
熱処理工程では、タングステン混合物を熱処理することができる。
【００８９】
熱処理工程での熱処理条件は特に限定されず、リチウムニッケル複合酸化物の粒子表面に、タングステン及びリチウムを含む化合物を形成、配置できるようにその条件を選択することが好ましい。
【００９０】
熱処理工程は、例えば二段階の熱処理工程を含むことができる。
【００９１】
リチウムニッケル複合酸化物粒子の一次粒子表面に存在するリチウム化合物と三酸化タングステンとを反応させて、タングステン及びリチウムを含む化合物を生成し、該タングステン及びリチウムを含む化合物を水に溶解、分散させる第１熱処理工程を有することができる。  
また、第１熱処理工程の熱処理温度より高い温度で熱処理することにより、リチウムニッケル複合酸化物粒子の二次粒子、及び内部の一次粒子の表面にタングステン及びリチウムを含む化合物を形成させる第２熱処理工程を有することができる。
【００９２】
第１熱処理工程において、タングステン混合物を加熱することで、混合物中に溶出しているリチウムのみならず、リチウムニッケル複合酸化物粒子の一次粒子表面に残存しているリチウム化合物を三酸化タングステンと反応させることができる。そして、タングステン及びリチウムを含む化合物を生成することができる。
【００９３】
上記タングステン及びリチウムを含む化合物の生成により、得られる正極活物質における余剰リチウムを大幅に低減することができ、電池特性を向上させることができる。
【００９４】
第１熱処理工程によって形成されたタングステン及びリチウムを含む化合物は、タングステン混合物中の水分で溶解し、リチウムニッケル複合酸化物の二次粒子や、内部の一次粒子表面に分散させることができる。
【００９５】
上述のように、第１熱処理工程では、リチウム化合物と三酸化タングステンとを反応させ、タングステン及びリチウムを含む化合物を分散させるため、反応が十分に進行し、かつタングステン及びリチウムを含む化合物が分散するまで水分が残存することが好ましい。
【００９６】
このため、第１熱処理工程における熱処理温度は、６０℃以上８０℃以下であることが好ましい。
【００９７】
これは、第１熱処理工程の熱処理温度を６０℃以上とすることで、リチウム化合物と三酸化タングステンとの反応を十分に進行させ、タングステン及びリチウムを含む化合物を十分に生成できるためである。
【００９８】
また、第１熱処理工程の熱処理温度を８０℃以下とすることで、水分の蒸発を抑制し、タングステン及びリチウムを含む化合物の分散を促進できるからである。
【００９９】
第１熱処理工程の熱処理時間は、特に限定されないが、例えば、０．５時間以上２時間以下とすることが好ましい。
【０１００】
第２熱処理工程は、第１熱処理工程の熱処理温度より高い温度で熱処理することにより、タングステン混合物中の水分を十分に蒸発させ、リチウムニッケル複合酸化物粒子の二次粒子、及び内部の一次粒子表面にタングステン及びリチウムを含む化合物を形成できる。
【０１０１】
第２熱処理工程の熱処理温度も特に限定されないが、例えば１００℃以上２００℃以下とすることが好ましい。
【０１０２】
１００℃以上とすることで、タングステン混合物中の水分を十分に蒸発させることができ、リチウムニッケル複合酸化物粒子の二次粒子、及び内部の一次粒子の表面にタングステン及びリチウムを含む化合物を十分に形成することができ、好ましいからである。
【０１０３】
また、２００℃以下とすることで、リチウムニッケル複合酸化物粒子同士がネッキングを形成したりすることをより確実に防げるため、好ましいからである。
【０１０４】
第２熱処理工程の熱処理時間は、特に限定されないが、水分を十分に蒸発させてタングステン及びリチウムを含む化合物を形成させるために５時間以上１５時間以下とすることが好ましい。
【０１０５】
熱処理工程における雰囲気は、雰囲気中の水分や炭酸と、リチウムニッケル複合酸化物粒子表面のリチウムとの反応を避けるため、脱炭酸空気、不活性ガス、または真空雰囲気とすることが好ましい。
［非水系電解質二次電池］
次に、本実施形態の非水系電解質二次電池の一構成例について説明する。
【０１０６】
本実施形態の非水系電解質二次電池は、既述の正極活物質を正極材料として用いた正極を有することができる。
【０１０７】
まず、本実施形態の非水系電解質二次電池の構造の構成例を説明する。
【０１０８】
本実施形態の非水系電解質二次電池は、正極材料に既述の正極活物質を用いたこと以外は、一般的な非水系電解質二次電池と実質的に同様の構造を備えることができる。
【０１０９】
具体的には、本実施形態の非水系電解質二次電池は、例えばケースと、このケース内に収容された正極、負極、電解液およびセパレータを備えた構造を有することができる。
【０１１０】
より具体的にいえば、セパレータを介して正極と負極とを積層させて電極体とし、得られた電極体に電解液を含浸させることができる。そして、正極の正極集電体と外部に通ずる正極端子との間、および負極の負極集電体と外部に通ずる負極端子との間を、それぞれ集電用リードなどを用いて接続し、ケースに密閉した構造を有することができる。
【０１１１】
なお、本実施形態の非水系電解質二次電池の構造は、上記例に限定されないのはいうまでもなく、またその外形も筒形や積層形など、種々の形状を採用することができる。
【０１１２】
各部材の構成例について以下に説明する。
（正極）
まず正極について説明する。
【０１１３】
正極は、シート状の部材であり、例えば、既述の正極活物質を含有する正極合材ペーストを、アルミニウム箔製の集電体の表面に塗布乾燥して形成できる。なお、正極は、使用する電池にあわせて適宜処理される。たとえば、目的とする電池に応じて適当な大きさに形成する裁断処理や、電極密度を高めるためにロールプレスなどによる加圧圧縮処理等を行うこともできる。
【０１１４】
上述の正極合材ペーストは、正極合材に、溶剤を添加、混練して形成することができる。そして、正極合材は、粉末状になっている既述の正極活物質と、導電材と、結着剤とを混合して形成できる。
【０１１５】
導電材は、電極に適当な導電性を与えるために添加されるものである。導電材の材料は特に限定されないが、例えば天然黒鉛、人造黒鉛および膨張黒鉛などの黒鉛や、アセチレンブラック、ケッチェンブラック（登録商標）等のカーボンブラック系材料を用いることができる。
【０１１６】
結着剤は、正極活物質をつなぎ止める役割を果たすものである。係る正極合材に使用される結着剤は特に限定されないが、例えばポリフッ化ビニリデン（ＰＶＤＦ）、ポリテトラフルオロエチレン（ＰＴＦＥ）、フッ素ゴム、エチレンプロピレンジエンゴム、スチレンブタジエン、セルロース系樹脂、ポリアクリル酸等から選択された１種類以上を用いることができる。
【０１１７】
なお、正極合材には活性炭などを添加することもできる。正極合材に活性炭などを添加することによって、正極の電気二重層容量を増加させることができる。
【０１１８】
溶剤は、結着剤を溶解して正極活物質、導電材、および活性炭等を結着剤中に分散させる働きを有する。溶剤は特に限定されないが、例えばＮ−メチル−２−ピロリドン等の有機溶剤を用いることができる。
【０１１９】
また、正極合材ペースト中における各物質の混合比は特に限定されるものではなく、例えば一般の非水系電解質二次電池の正極の場合と同様にすることができる。例えば、溶剤を除いた正極合材の固形分を１００質量部とした場合、正極活物質の含有量を６０質量部以上９５質量部以下、導電材の含有量を１質量部以上２０質量部以下、結着剤の含有量を１質量部以上２０質量部以下とすることができる。
【０１２０】
なお、正極の製造方法は上記方法に限定されるものではなく、例えば正極合材や正極ペーストをプレス成型した後、真空雰囲気下で乾燥すること等で製造することもできる。
（負極）
負極はシート状の部材であり、例えば負極には、金属リチウム、リチウム合金等を用いることができる。また、銅などの金属箔集電体の表面に、負極合材ペーストを塗布、乾燥して負極を形成することもできる。
【０１２１】
負極は、負極合材ペーストを構成する成分やその配合、集電体の素材等は異なるものの、実質的に上述の正極と同様の方法によって形成され、正極と同様に必要に応じて各種処理が行われる。
【０１２２】
負極合材ペーストは、負極活物質と結着剤とを混合した負極合材に、適当な溶剤を加えてペースト状にすることができる。
【０１２３】
負極活物質としては例えば、金属リチウムやリチウム合金などのリチウムを含有する物質や、リチウムイオンを吸蔵および脱離できる吸蔵物質を採用することができる。
【０１２４】
吸蔵物質は特に限定されないが、例えば天然黒鉛、人造黒鉛、フェノール樹脂等の有機化合物焼成体、およびコークスなどの炭素物質の粉状体等から選択された１種類以上を用いることができる。
【０１２５】
係る吸蔵物質を負極活物質に採用した場合には、正極同様に、結着剤として、ＰＶＤＦ等の含フッ素樹脂を用いることができ、負極活物質を結着剤中に分散させる溶剤としては、Ｎ−メチル−２−ピロリドン等の有機溶剤を用いることができる。
（セパレータ）
セパレータは、正極と負極との間に挟み込んで配置されるものであり、正極と負極とを分離し、電解液を保持する機能を有している。
【０１２６】
セパレータの材料としては、例えばポリエチレンや、ポリプロピレンなどの薄い膜で、微細な孔を多数有する膜を用いることができるが、上記機能を有するものであれば、特に限定されない。
（電解液）
電解液は、支持塩としてのリチウム塩を有機溶媒に溶解したものである。
【０１２７】
有機溶媒としては、エチレンカーボネート、プロピレンカーボネート、ブチレンカーボネート、トリフルオロプロピレンカーボネートなどの環状カーボネート；また、ジエチルカーボネート、ジメチルカーボネート、エチルメチルカーボネート、ジプロピルカーボネートなどの鎖状カーボネート；さらに、テトラヒドロフラン、２−メチルテトラヒドロフラン、ジメトキシエタンなどのエーテル化合物；エチルメチルスルホンやブタンスルトンなどの硫黄化合物；リン酸トリエチルやリン酸トリオクチルなどのリン化合物などから選ばれる１種を単独で、あるいは２種類以上を混合して用いることができる。
【０１２８】
支持塩としては、ＬｉＰＦ6、ＬｉＢＦ4、ＬｉＣｌＯ4、ＬｉＡｓＦ6、ＬｉＮ（ＣＦ3ＳＯ2）2、およびそれらの複合塩などを用いることができる。
【０１２９】
なお、電解液は、電池特性改善のため、ラジカル捕捉剤、界面活性剤、難燃剤などを含んでいてもよい。
【０１３０】
ここまで、本実施形態の非水系電解質二次電池について、電解質として電解液（非水系電解液）を用いる形態を例に説明したが、本実施形態の非水系電解質二次電池は、係る形態に限定されるものではない。例えば電解質（非水系電解質）として、固体電解質を用いてもよい。固体電解質は、高電圧に耐えうる性質を有する。固体電解質としては、無機固体電解質、有機固体電解質が挙げられる。
【０１３１】
無機固体電解質としては、酸化物系固体電解質、硫化物系固体電解質等が挙げられる。
【０１３２】
酸化物系固体電解質としては、特に限定されず、例えば酸素（Ｏ）を含有し、かつリチウムイオン伝導性と電子絶縁性とを有するものを好適に用いることができる。酸化物系固体電解質としては、例えば、リン酸リチウム（Ｌｉ３ＰＯ４）、Ｌｉ３ＰＯ４ＮＸ、ＬｉＢＯ２ＮＸ、ＬｉＮｂＯ３、ＬｉＴａＯ３、Ｌｉ２ＳｉＯ３、Ｌｉ４ＳｉＯ４−Ｌｉ３ＰＯ４、Ｌｉ４ＳｉＯ４−Ｌｉ３ＶＯ４、Ｌｉ２Ｏ−Ｂ２Ｏ３−Ｐ２Ｏ５、Ｌｉ２Ｏ−ＳｉＯ２、Ｌｉ２Ｏ−Ｂ２Ｏ３−ＺｎＯ、Ｌｉ１＋ＸＡｌＸＴｉ２−Ｘ（ＰＯ４）３（０≦Ｘ≦１）、Ｌｉ１＋ＸＡｌＸＧｅ２−Ｘ（ＰＯ４）３（０≦Ｘ≦１）、ＬｉＴｉ２（ＰＯ４）３、Ｌｉ３ＸＬａ２／３−ＸＴｉＯ３（０≦Ｘ≦２／３）、Ｌｉ５Ｌａ３Ｔａ２Ｏ１２、Ｌｉ７Ｌａ３Ｚｒ２Ｏ１２、Ｌｉ６ＢａＬａ２Ｔａ２Ｏ１２、Ｌｉ３．６Ｓｉ０．６Ｐ０．４Ｏ４等から選択された１種類以上を用いることができる。
【０１３３】
硫化物系固体電解質としては、特に限定されず、例えば硫黄（Ｓ）を含有し、かつリチウムイオン伝導性と電子絶縁性とを有するものを好適に用いることができる。硫化物系固体電解質としては、例えば、Ｌｉ２Ｓ−Ｐ２Ｓ５、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５、ＬｉＩ−Ｌｉ２Ｓ−Ｂ２Ｓ３、Ｌｉ３ＰＯ４−Ｌｉ２Ｓ−Ｓｉ２Ｓ、Ｌｉ３ＰＯ４−Ｌｉ２Ｓ−ＳｉＳ２、ＬｉＰＯ４−Ｌｉ２Ｓ−ＳｉＳ、ＬｉＩ−Ｌｉ２Ｓ−Ｐ２Ｏ５、ＬｉＩ−Ｌｉ３ＰＯ４−Ｐ２Ｓ５等から選択された１種類以上を用いることができる。
【０１３４】
なお、無機固体電解質としては、上記以外のものを用いてよく、例えば、Ｌｉ３Ｎ、ＬｉＩ、Ｌｉ３Ｎ−ＬｉＩ−ＬｉＯＨ等を用いてもよい。
【０１３５】
有機固体電解質としては、イオン伝導性を示す高分子化合物であれば、特に限定されず、例えば、ポリエチレンオキシド、ポリプロピレンオキシド、これらの共重合体などを用いることができる。また、有機固体電解質は、支持塩（リチウム塩）を含んでいてもよい。
【０１３６】
上述のように電解質として固体電解質を用いた非水系電解質二次電池、すなわち全固体電池とする場合、正極活物質以外の構成は既述の構成から必要に応じて変更することができる。
【０１３７】
本実施形態の非水系電解質二次電池は、既述の正極活物質を用いた正極を備えている。このため、電池特性が優れた、具体的には例えば正極における反応抵抗が低く、高い電池容量を有する非水系電解質二次電池とすることができる。
【実施例】
【０１３８】
以下、実施例を参照しながら本発明をより具体的に説明する。但し、本発明は以下の実施例に限定されるものではない。
［実施例１］
原料である三酸化タングステンの評価を行った。また、以下に示す手順により該三酸化タングステンを用いて正極活物質を製造し、評価を行った。【０１３９】
ここではまず、評価方法について説明する。
（ＸＲＤピーク強度比）
原料に用いた三酸化タングステンについて、粉末Ｘ線回折装置（株式会社リガク製  型式：Ｕｌｔｉｍａ  ＩＶ）によりＸＲＤパターンの測定を行った。測定条件は、線源：ＣｕＫα線、管電圧：４０ｋＶ、管電流：４０ｍＡ、サンプリング幅：０．０２度、スキャンスピード：２．０度／ｍｉｎ、発散スリット：１度、散乱スリット：１度、受光スリット：０．３ｍｍとした。【０１４０】
得られたＸＲＤパターンから、ＷＯ２．９０の（２００）面のピーク強度と、ＷＯ３．００の（２００）面のピーク強度とを算出し、ＸＲＤピーク強度比としてＩＷＯ２．９０／ＩＷＯ３．００を算出した。
（累積１０％粒子径、累積５０％粒子径、累積９０％粒子径）
原料に用いた三酸化タングステンについて、レーザー回折・散乱法粒度分布測定機（日機装株式会社製  型式：ＨＲＡ９３２０  Ｘ−１００）を用いて粒度分布を測定した。そして、得られた粒度分布から、累積１０％粒子径、累積５０％粒子径、累積９０％粒子径をそれぞれ求めた。
（比表面積）
原料に用いた三酸化タングステンについて、比表面積を全自動比表面積測定装置（マウンテック社製  型式：Ｍａｃｓｏｒｂ  ＨＭ  ｍｏｄｅｌ−１２２０により評価した。
（被覆含有リチウムニッケル複合酸化物粒子が含むリチウム以外の金属成分の原子数に対する、タングステンの原子数の割合の相対標準偏差）
得られた正極活物質について、カーボンテープ上に固定し、表面の導電性処理を行わずに、電界放出型走査電子顕微鏡（日本電子株式会社製  型式：  ＪＳＭ―７００１Ｆ）により観察を行った。なお、観察条件は、加速電圧５ｋＶ、ＷＤ＝１０ｍｍ、検出器＝反射電子で行った。【０１４１】
そして、粒径が１０μｍ以上の任意に選択した１０個のリチウムニッケル複合酸化物粒子について、ＥＤＳによる元素分析を行い、Ｎｉ、Ｃｏ、Ａｌ、Ｗの原子濃度を測定した。【０１４２】
次いで、得られた原子濃度を用い、以下の式（１）により被覆含有リチウムニッケル複合酸化物粒子が含むリチウム以外の金属成分の原子数に対する、タングステンの原子数の割合を算出した。【０１４３】
ＮＷ／（ＮＮｉ＋ＮＣｏ＋ＮＡｌ＋ＮＷ）・・・（１）
上記式（１）内のＮＷは被覆含有リチウムニッケル複合酸化物粒子が含有するタングステンの原子数を意味する。また、ＮＮｉ、ＮＣｏ、ＮＡｌは、それぞれ被覆含有リチウムニッケル複合酸化物粒子が含有するニッケルの原子数、コバルトの原子数、原子Ｍであるアルミニウムの原子数を意味する。【０１４４】
そして、算出した値から平均値と、標準偏差を求めた後、標準偏差を平均値で割ることで相対標準偏差を算出した。
（被覆含有リチウムニッケル複合酸化物粒子が含む、リチウム以外の金属成分の原子数に対する、タングステンの原子数の割合）
得られた正極活物質について、カーボンテープ上に固定し、表面の導電性処理を行わずに、電界放出型走査電子顕微鏡により観察を行った。なお、観察条件は、加速電圧５ｋＶ、ＷＤ＝１０ｍｍ、検出器＝反射電子で行った。【０１４５】
そして、粒径が１０μｍ以上の任意に選択した１個のリチウムニッケル複合酸化物粒子について、ＥＤＳによる元素分析を行い、Ｎｉ、Ｃｏ、Ａｌ、Ｗの原子濃度を測定した。【０１４６】
次いで、得られた原子濃度を用い、以下の式（２）により被覆含有リチウムニッケル複合酸化物粒子が含むリチウム以外の金属成分の原子数に対する、タングステンの原子数の割合を算出した。【０１４７】
ＮＷ／（ＮＮｉ＋ＮＣｏ＋ＮＭ＋ＮＷ）×１００・・・（２）
上記式（２）内のＮＷは被覆含有リチウムニッケル複合酸化物粒子が含有するタングステンの原子数を意味する。また、ＮＮｉ、ＮＣｏ、ＮＡｌは、それぞれ被覆含有リチウムニッケル複合酸化物粒子が含有するニッケルの原子数、コバルトの原子数、原子ＭであるＡｌの原子数を意味する。
（初期放電容量、反応抵抗比）
得られた正極活物質として用いた正極を有する二次電池について、その性能（初期放電容量、反応抵抗）を評価した。まず、以下に記す方法で図１に示す２０３２型コイン電池１０を作成し、初期放電容量、及び反応抵抗比の評価を実施した。【０１４８】
２０３２型コイン電池１０は、ケース１１と、このケース１１内に収容された電極１２とから構成されている。【０１４９】
ケース１１は、中空かつ一端が開口された正極缶１１１と、この正極缶１１１の開口部に配置される負極缶１１２とを有しており、負極缶１１２を正極缶１１１の開口部に配置すると、負極缶１１２と正極缶１１１との間に電極１２を収容する空間が形成されるように構成されている。【０１５０】
電極１２は、正極１２１、セパレータ１２２および負極１２３からなり、この順で並ぶように積層されており、正極１２１が正極缶１１１の内面に接触し、負極１２３が負極缶１１２の内面に接触するようにケース１１に収容されている。【０１５１】
なお、ケース１１は、ガスケット１１３を備えており、このガスケット１１３によって、正極缶１１１と負極缶１１２との間が電気的に絶縁状態を維持するように固定されている。また、ガスケット１１３は、正極缶１１１と負極缶１１２との隙間を密封して、ケース１１内と外部との間を気密液密に遮断する機能も有している。【０１５２】
２０３２型コイン電池の作成は以下の手順で行った。上記正極活物質５２．５ｍｇと、アセチレンブラック１５ｍｇと、ＰＴＦＥ７．５ｍｇを混合し、１００ＭＰａの圧力で、直径１１ｍｍ、厚さ１００μｍにプレス成型した後、真空乾燥機中、１２０℃で１２時間乾燥することにより、正極１２１を作製した。【０１５３】
２０３２型コイン電池１０の負極１２３には、直径１３ｍｍ、厚さ１ｍｍのリチウム金属を用い、非水系電解液には、１ＭのＬｉＣｌＯ４を支持電解質とするエチレンカーボネート（ＥＣ）とジエチルカーボネート（ＤＥＣ）の等質量混合液（富山薬品工業株式会社製）を用いた。また、セパレータ１２２には、膜厚２５μｍのポリエチレン多孔膜を用いた。【０１５４】
上述の正極１２１、セパレータ１２２、負極１２３を用いて、図１に示す構造の２０３２型コイン電池１０を、露点が−８０℃に管理されたアルゴン（Ａｒ）雰囲気のグローブボックス内で作製した。【０１５５】
上記２０３２型コイン電池を作製してから室温に１２時間程度放置し、開回路電圧ＯＣＶ（Ｏｐｅｎ  Ｃｉｒｃｕｉｔ  Ｖｏｌｔａｇｅ）が安定した後、正極に対する電流密度を０．４ｍＡ／ｃｍ２として、カットオフ電圧が４．３Ｖで充電し、１時間の休止後、カットオフ電圧が３．０Ｖで放電させた時の放電容量を測定する充放電試験を行ない、初期放電容量を求めた。なお、初期放電容量の測定には、マルチチャンネル電圧／電流発生器（株式会社アドバンテスト製、Ｒ６７４１Ａ）を用いた。【０１５６】
また、充電電位４．０Ｖで充電した２０３２型コイン電池を用いて、交流インピーダンス法により抵抗値を測定した。測定には、周波数応答アナライザおよびポテンショガルバノスタット（ソーラトロン製）を使用し、図２Ａに示すようなナイキストプロットを得た。プロットは、溶液抵抗、負極抵抗と容量、および、正極抵抗と容量を示す特性曲線の和として表れているため、図２Ｂに示した等価回路を用いてフィッティング計算し、正極抵抗の値を算出した。正極抵抗は電池の構成、部材により大きく変化するため、実施例および比較例の反応抵抗比の評価においては、実施例１の反応抵抗（正極抵抗）（Ω）を１００とし、他の実施例、比較例の反応抵抗（正極抵抗）を相対値として評価した。
［実施例１］
無水水酸化リチウムと、Ｎｉ０．９１Ｃｏ０．０４５Ａｌ０．０４５Ｏで表されるニッケル複合酸化物とを、リチウム（Ｌｉ）と、リチウム以外の金属（Ｍｅ）との原子数比であるＬｉ／Ｍｅが１．０２となるように秤量、混合した。【０１５７】
なお、リチウム以外の金属とは、ニッケル複合酸化物に含まれる金属成分、すなわち、Ｎｉ、Ｃｏ、Ａｌを意味する。また、ニッケル複合酸化物としては、晶析法により製造したニッケル複合水酸化物を大気雰囲気下（酸素：２１ｖｏｌ％）、５００℃で焙焼することで調製したものを用いた。【０１５８】
次いで、該混合物を匣鉢に入れ、ローラーハースキルンを用いて、酸素濃度８０ｖｏｌ％以上の雰囲気中、７６５℃で２２０分保持することで焼成を行い、リチウムニッケル複合酸化物を生成した。【０１５９】
得られたＬｉ１．０２Ｎｉ０．９１Ｃｏ０．０４５Ａｌ０．０４５Ｏ２で表されるリチウム金属複合酸化物の粒子（粉末）に、リチウム金属複合酸化物７．５ｋｇに対して６．０Ｌのイオン交換水を添加し、スラリー化した。【０１６０】
なお、用いたイオン交換水の電気伝導度は５μＳ／ｃｍであった。【０１６１】
そして、係るスラリーを１０分間撹拌した後、フィルタープレスによりろ過した（水洗工程）。【０１６２】
得られたろ過物に、リチウムニッケル複合酸化物粒子が含有するリチウム以外の金属成分の原子数に対する、タングステンの原子数の割合が０．１５％となるように２６．８gの三酸化タングステンを添加し、室温（２５℃）で５分間混合することでタングステン混合物を調製した。なお、混合にはシェーカーミキサーを用いた。【０１６３】
また、本実施例では、三酸化タングステンとして、表１に示した特性の三酸化タングステンを用いた。三酸化タングステンは、市販の三酸化タングステンを予め酸素気流下で撹拌を行いながら熱処理を行った後、ハンマーミルにより粉砕処理を行い、表１に示す特性となるように調整したものを用いた。【０１６４】
得られた、タングステン混合物の含水率は４．５質量％であった。【０１６５】
次いで、タングステン混合物を、脱炭酸エアー雰囲気下、７０℃で１．０時間熱処理し（第１熱処理工程）、続けて１７０℃まで昇温し、６時間保持することで熱処理を行い（第２熱処理工程）、正極活物質を得た。【０１６６】
得られた正極活物質についての評価結果を表１に示す。
［実施例２〜５］
用いた三酸化タングステンを、表１に示した特性の三酸化タングステンとした点以外は、実施例１と同様にして正極活物質を生成し、評価を行った。なお、三酸化タングステンは、市販の三酸化タングステンを予め酸素気流下で撹拌を行いながら熱処理を行った後、ハンマーミルにより粉砕処理を行い、表１に示す特性となるように調整したものを用いた。
［実施例６］
無水水酸化リチウムと、Ｎｉ０．８８Ｃｏ０．０９Ａｌ０．０３Ｏで表されるニッケル複合酸化物とを、リチウム（Ｌｉ）と、リチウム以外の金属（Ｍｅ）との原子数比であるＬｉ／Ｍｅが１．０２となるように秤量、混合した。【０１６７】
なお、リチウム以外の金属とは、ニッケル複合酸化物に含まれる金属成分、すなわち、Ｎｉ、Ｃｏ、Ａｌを意味する。また、ニッケル複合酸化物としては、晶析法により製造したニッケル複合水酸化物を大気雰囲気下（酸素：２１ｖｏｌ％）、５００℃で焙焼することで調製したものを用いた。【０１６８】
次いで、該混合物を匣鉢に入れ、ローラーハースキルンを用いて、酸素濃度８０ｖｏｌ％以上の雰囲気中、７６５℃で２２０分保持することで焼成を行い、リチウムニッケル複合酸化物を生成した。【０１６９】
得られたＬｉ１．０２Ｎｉ０．８８Ｃｏ０．０９Ａｌ０．０３Ｏ２で表されるリチウム金属複合酸化物の粒子（粉末）に、リチウム金属複合酸化物７．５ｋｇに対して６．０Ｌのイオン交換水を添加し、スラリー化した。【０１７０】
なお、用いたイオン交換水の電気伝導度は５μＳ／ｃｍであった。【０１７１】
そして、係るスラリーを１０分間撹拌した後、フィルタープレスによりろ過した（水洗工程）。【０１７２】
得られたろ過物に、リチウムニッケル複合酸化物粒子が含有するリチウム以外の金属成分の原子数に対する、タングステンの原子数の割合が０．１５％となるように２６．８gの三酸化タングステンを添加し、室温（２５℃）で５分間混合することでタングステン混合物を調製した。なお、混合にはシェーカーミキサーを用いた。【０１７３】
また、本実施例では、三酸化タングステンとして、表１に示した特性の三酸化タングステンを用いた。三酸化タングステンは、市販の三酸化タングステンを予め酸素気流下で撹拌を行いながら熱処理を行った後、ハンマーミルにより粉砕処理を行い、表１に示す特性となるように調整したものを用いた。【０１７４】
得られた、タングステン混合物の含水率は４．５質量％であった。【０１７５】
次いで、タングステン混合物を、脱炭酸エアー雰囲気下、７０℃で１．０時間熱処理し（第１熱処理工程）、続けて１７０℃まで昇温し、６時間保持することで熱処理を行い（第２熱処理工程）、正極活物質を得た。【０１７６】
得られた正極活物質についての評価結果を表１に示す。
［実施例７〜実施例１０］
用いた三酸化タングステンを、表１に示した特性の三酸化タングステンとした点以外は、実施例６と同様にして正極活物質を生成し、評価を行った。なお、三酸化タングステンは、市販の三酸化タングステンを予め酸素気流下で撹拌を行いながら熱処理を行った後、ハンマーミルにより粉砕処理を行い、表１に示す特性となるように調整したものを用いた。
［比較例１〜４］
用いた三酸化タングステンを、表１に示した特性の三酸化タングステンとした点以外は、実施例１と同様にして正極活物質を生成し、評価を行った。【０１７７】
なお、比較例２では、市販の三酸化タングステンをそのまま用いた。また、比較例１、３、４では、三酸化タングステンは、市販の三酸化タングステンを予め酸素気流下で撹拌を行いながら熱処理を行った後、ハンマーミルにより粉砕処理を行い、表１に示す特性となるように調整したものを用いた。
［比較例５〜８］
用いた三酸化タングステンを、表１に示した特性の三酸化タングステンとした点以外は、実施例６と同様にして正極活物質を生成し、評価を行った。【０１７８】
なお、比較例６では、市販の三酸化タングステンをそのまま用いた。また、比較例５、７、８では、三酸化タングステンは、市販の三酸化タングステンを予め酸素気流下で撹拌を行いながら熱処理を行った後、ハンマーミルにより粉砕処理を行い、表１に示す特性となるように調整したものを用いた。【０１７９】
【表１】
2019103037.tif 000002
表１に示した結果によると、実施例１〜実施例１０で得られた正極活物質については、正極活物質の被覆含有リチウムニッケル複合酸化物粒子が含むリチウム以外の金属成分の原子数に対するタングステンの原子数の割合の相対標準偏差が小さくなっていることが確認できた。【０１８０】
つまり、正極活物質に含まれる被覆含有リチウムニッケル複合酸化物粒子が、略均等にタングステン及びリチウムの化合物を含有している、すなわち被覆されていることを確認できた。【０１８１】
そして、実施例１〜実施例１０で得られた正極活物質を用いた非水系電解質二次電池（リチウムイオン二次電池）では、比較例１〜比較例８の場合と比較して、初期放電容量が高く、反応抵抗が抑制できていることを確認できた。これらの結果から、実施例１〜実施例１０の正極活物質を用いた非水系電解質二次電池において、電池特性を安定して高めることができることを確認できた。【０１８２】
以上に非水系電解質二次電池用正極活物質、及び非水系電解質二次電池用正極活物質の製造方法を、実施形態および実施例等で説明したが、本発明は上記実施形態および実施例等に限定されない。特許請求の範囲に記載された本発明の要旨の範囲内において、種々の変形、変更が可能である。【０１８３】
本出願は、２０１７年１１月２１日に日本国特許庁に出願された特願２０１７−２２４０２３号に基づく優先権を主張するものであり、特願２０１７−２２４０２３号の全内容を本国際出願に援用する。
【図１】
2019103037.tif 000003
【図２Ａ】
2019103037.tif 000004
【図２Ｂ】
2019103037.tif 000005
【国際調査報告】
2019103037.tif 000006
2019103037.tif 000007
2019103037.tif 000008
2019103037.tif 000009